(57)【要約】本発明はポリオレフィンポリマー（１種または２種以上）の自己支持性フィルムに関し、このフィルムは第一表面および第二表面を有し、このフィルムの第一露出表面（Ａ面）はポリマー状低温シール適性コーティング（ＬＴＳＣ）を備えており、またこのフィルムの第二露出表面（Ｂ面）は１５ｐｓｉにおいて２秒間測定した場合、高くて約１００℃の最低温度においてＬＳＴＣに対しシールを形成することができるオレフィンポリマーを含有し、これによりこのフィルムの第一表面および第二表面が１５ｐｓｉで１２０℃において２秒間にわたり測定した場合、少なくとも約２００ｇ／２５ｍｍのヒートシール力（Ａ対Ｂ）を有するようにされており；上記ＬＴＳＣはまた、（ａ）有効量からコーティングの乾燥重量に基づき約１５％までの量の粘着防止添加剤；（ｂ）約２０までのＨＬＢ値を有する非イオン性曇り防止添加剤；および（ｃ）任意に、有効量からコーティングの乾燥重量に基づき約０．５％までの量の約３〜約５ミクロンの平均粒子サイズを有する滑り防止添加剤；を含有する。
2004533944.tif 000002
【特許請求の範囲】
【請求項１】
ポリオレフィンポリマー（１種または２種以上）の自己支持性フィルムであって、第一表面および第二表面を有し、このフィルムの第一露出表面（Ａ面）はポリマー状低温シール適性コーティング（ＬＴＳＣ）を備えており、またこのフィルムの第二露出表面（裏側Ｂ面）は１５ｐｓｉにおいて２秒間測定した場合、高くて約１００℃の最低温度においてＬＳＴＣに対しシールを形成することができるオレフィンポリマーを含有し、これによりこのフィルムの第一表面および第二表面が１５ｐｓｉで１２０℃において２秒間測定した場合、少なくとも約２００ｇ／２５ｍｍのヒートシール力（Ａ対Ｂ）を有するようにされており；上記ＬＴＳＣはまた、
（ａ）第一表面および第二表面が４０℃および０．５ｐｓｉにおいて１時間測定した場合、約２５ｇ／２５ｍｍよりも小さい相互粘着力（Ａ対Ｂ）を有するように、約０．９よりも小さい静摩擦係数および約０．７５よりも小さい動摩擦係数を得るために、有効量からコーティングの乾燥重量に基づき約１５％までの量の粘着防止添加剤；
（ｂ）当該フィルムが、１時間後、５℃において少なくとも３０％の相対湿度にさらされた場合、実質的に透明な外観を示すように、有効量からコーティングの乾燥重量に基づき約１５％までの量の約２０までのＨＬＢ値を有する非イオン性曇り防止添加剤；および
（ｃ）任意に、有効量からコーティングの乾燥重量に基づき約０．５％までの量の約３〜約５ミクロンの平均粒子サイズを有する滑り防止添加剤；
を含有する、上記自己支持性フィルム。
【請求項２】
上記ＬＴＳＣが少なくとも１種の第一ポリマー先駆体および少なくとも１種の第二ポリマー先駆体から得られる１種または２種以上のコポリマーを含有し、
（ｉ）上記第一ポリマー先駆体（１種または２種以上）は少なくとも１種のα，β−エチレン状不飽和カルボン酸および／またはその別種の適当な誘導体を含有し、
（ｉｉ）上記第二ポリマー先駆体（１種または２種以上）は少なくとも１種のオレフィン状ポリマー先駆体を含有する、
請求項１に記載のフィルム。
【請求項３】
第一ポリマー先駆体（１種または２種以上）が１種または２種以上のＣ1-4アルキル（メタ）アクリル酸から選択される、請求項２に記載のフィルム。
【請求項４】
第一ポリマー先駆体（１種または２種以上）がコポリマーの約２重量％〜約３５重量％の量でＬＴＳＣコポリマー中に存在する、請求項２または３のいずれかに記載のフィルム。
【請求項５】
第一ポリマー先駆体（１種または２種以上）がコポリマーの約１０重量％〜約３５重量％の量でＬＴＳＣコポリマー中に存在する、請求項４に記載のフィルム。
【請求項６】
第二ポリマー先駆体が、エチレン；プロピレン；ブチレンおよび／またはその適当な混合物から選択される、請求項２〜５のいずれかに記載のフィルム。
【請求項７】
ＬＴＳＣコポリマー中に存在する第二ポリマー先駆体（１種または２種以上）がコポリマーの約６５重量％〜約９８重量％の量で存在する、請求項２〜６のいずれかに記載のフィルム。
【請求項８】
ＬＴＳＣコポリマー中に存在する第二ポリマー先駆体（１種または２種以上）がコポリマーの約６５重量％〜約９０重量％の量で存在する、請求項２〜７のいずれかに記載のフィルム。
【請求項９】
Ｂ面のポリオレフィンポリマーがオレフィンポリマーの重量に基づき少なくとも７０％のオレフィン状ポリマー先駆体から得られるポリマーである、請求項１〜８のいずれかに記載のフィルム。
【請求項１０】
Ｂ面のポリオレフィンポリマーが、エチレン、プロピレンまたはブチレンモノマーから得られるポリマーである、請求項１〜９のいずれかに記載のフィルム。
【請求項１１】
Ｂ面のポリオレフィンポリマーがＡ面のＬＴＳＣコポリマーの第二ポリマー先駆体と同一のポリマー先駆体から得られるポリマーである、請求項１〜１０のいずれかに記載のフィルム。
【請求項１２】
１２０℃において１５ｐｓｉで２秒間にわたり測定した場合、少なくとも約４００ｇ／２５ｍｍの摩擦ヒートシール力（Ａ対Ｂ）を示す、請求項１〜１１のいずれかに記載のフィルム。
【請求項１３】
４０℃において０．５ｐｓｉで１時間にわたり測定し、約２５ｇ／２５ｍｍよりも小さい粘着力（Ａ対Ｂ）を示す、請求項１〜１２のいずれかに記載のフィルム。
【請求項１４】
３０℃またはそれ以上の温度に少なくとも３０分間にわたり先行露呈した後、２℃で少なくとも３０分間後に３０％またはそれ以上の相対湿度（ＲＨ）において実質的に清明な外観を示す、請求項１〜１３のいずれかに記載のフィルム。
【請求項１５】
ＲＨが５０％よりも高い、請求項１４に記載のフィルム。
【請求項１６】
粘着防止添加剤が、コーティングの乾燥重量に基づき約５％〜約１２％の量でＬＴＳＣ中に存在する、請求項１〜１５のいずれかに記載のフィルム。
【請求項１７】
粘着防止添加剤が、約０．１ミクロン〜約５ミクロンの平均粒子サイズを有する、請求項１〜１６のいずれかに記載のフィルム。
【請求項１８】
曇り防止添加剤が、コーティングの乾燥重量に基づき約０．１％〜約１０％の量で存在する、請求項１〜１７のいずれかに記載のフィルム。
【請求項１９】
曇り防止添加剤が、約１４．５までのＨＬＢ値を有する、請求項１〜１８のいずれかに記載のフィルム。
【請求項２０】
曇り防止添加剤が、約１０〜約１４のＨＬＢ値を有する、請求項１〜１９のいずれかに記載のフィルム。
【請求項２１】
曇り防止添加剤が、
2004533944.tif 000013
；および／またはその混合物から選択される、請求項１〜２０のいずれかに記載のフィルム。
【発明の詳細な説明】
【技術分野】
【０００１】
本発明は包装用フィルムに関する。このようなフィルムは食品または非食品物品を包装する、および／またはこのような物品を保持するようにデザインされる袋の形成に有用であることができる。
【背景技術】
【０００２】
ポリオレフィンポリマー、例えば延伸ポリプロピレン（ＯＰＰ）を包含するプラスティックフィルムは、これらが望ましい性質、例えば水分、空気、有害な臭気などの透過に対する抵抗性を有し、またこれらが優れた機械的性質を有することから、食品および非食品の包装および容器に広く使用されている。しかしながら、これらのポリオレフィンフィルムのかなりが有する欠点は、当該フィルムの同一表面間（Ａ対Ａシール適性と称する）、および裏面との間（Ａ対Ｂシール適性と称する）の低温における容易なシール形成性を有することが困難であることにある。
【０００３】
従来のシール適性ＢＯＰＰフィルムは、一方の面または両方の面がシール可能なコーティングおよび気体（例えば、酸素）に対する高度の障壁を付与するＰＶｄＣ（ポリビニリデンクロライド）コーティングにより被覆されていた。現時点で、このようなＰＶｄＣ被覆フィルムは、サラダおよび生鮮品包装市場で主として使用されているが、また菓子およびビスケット包装にも使用されている。しかしながら、環境的見地から、非ＰＶｄＣ材料に対する市場の要望が存在する。従って、ＰＶｄＣフィルムの代替として良好な曇り防止性および広いシール範囲を備え、また好ましくは塩素を含有していないＡ／Ｂシール可能フィルムを見出すことが望まれている。代替製品はまた、湿った、また汚染した環境下に強靭なシール適性を有するべきである。
【０００４】
フィルムの一方の面または両面に、裏側表面（Ｂ面）を任意に適当に処理した後、Ａ対ＡおよびＡ対Ｂを容易にシールし、また塩素を含有していない低温シール適性コーティング（ＬＴＳＣ）によりオーバーコートすることが提案されている。
ＵＳ５，４５１，４６０（Ｍｏｂｉｌ）は、ヒートシール可能な曇り防止コーティング組成物を開示している。
ＵＳ５，４１９，９６０（Ｍｏｂｉｌ）は、ポリマーの重量に基づき、エチレン約６５％〜９５％およびアクリル酸またはメタアクリル酸約５％〜３５％のコポリマーを含有する低温シール適性コーティング（ＬＴＳＣ）により被覆されている基本的ポリマーフィルムを開示している。
【０００５】
ＵＳ６，０１３，３５３は、ポリプロピレン中心層（ＯＰＰ）を有し、この中心層の各面上に中心層よりも低い溶融温度を有するポリマーを含有する表皮層を有するフィルム基板を備えた多重層フィルムを開示している。このフィルムは少なくとも一方の面が金属加工されており、またこの面が少なくとも１種のα，β−エチレン状不飽和カルボン酸、例えばアクリル酸またはメタアクリル酸約１０〜３５重量％とエチレン、アルキルアクリレートまたはメタアクリレート、アクリロニトリルまたはその混合物約６５〜９０重量％とのコポリマーを包含するポリマー系低温シール適性コーティング（ＬＴＳＣ）により被覆されている。このＬＴＳＣは金属コーティングを保護するものと言うことができ、改良されたＡ対Ｂシール適性を付与する。
【０００６】
ＷＯ００／６３３０９（Ｄｕ  Ｐｏｎｔ）は、低いメルトフローインデックス（ＭＦＩ）を有し、従って加工が容易であるＥＡＡコポリマーの低温シール適性組成物を開示している。
しかしながら、ＬＴＳＣを備えたフィルムは粘着傾向（すなわち、一体に接着する傾向）およびシール傾向を有する。従って、改善されたシール適性を容易に付与するが、またリールに粘着する傾向が減少されているＬＴＳＣを備えたフィルムの提供が望ましい。
ＬＴＳＣを備えた従来技術のフィルムはまた、ＬＴＳＣを備えていないフィルムに比較し、貧弱な曇り防止性能を有する傾向があり、従って従来技術のＬＴＳＣフィルムに比較し、充分なまたは改善された曇り防止性能を備えた改良されたＬＴＳＣフィルムを提供することが望まれている。
【発明の開示】
【課題を解決するための手段】
【０００７】
従って、本発明の目的は、公知ＬＴＳＣにより被覆された従来技術のフィルムが付随する上記問題点の幾つか、または全部を解消することにある。本発明の好ましい目的は、良好（さらに好ましくは、最適）の物性間のバランス、例えば低温シール適性（特に、Ａ対Ｂ）、減少された粘着傾向および充分な曇り防止性能の間のバランスを有する包装用途に特に適するフィルムを提供することにある。
【０００８】
従って、広義には、本発明に従いポリオレフィンポリマー（１種または２種以上）の自己支持性フィルムが提供され、このフィルムは第一表面および第二表面を有し、このフィルムの第一露出表面（表面Ａ）はポリマー状低温シール適性コーティング（ＬＴＳＣ）を備えており、またこのフィルムの第二露出表面（裏面）は１５ｐｓｉにおいて２秒間にわたり測定した場合、高くて約１００℃の最低温度においてＬＳＴＣに対しシールを形成することができるオレフィンポリマーを含有し、これによりこのフィルムの第一表面および第二表面が１５ｐｓｉで１２０℃において２秒間にわたり測定した場合、少なくとも約２００ｇ／２５ｍｍの熱フィルム力（Ａ対Ｂ）を有するようにされており；
【０００９】
上記ＬＴＳＣはまた、
（ａ）第一表面および第二表面が、４０℃および０．５ｐｓｉにおいて１時間にわたり測定した場合、約２５ｇ／２５ｍｍよりも小さい相互粘着力（Ａ対Ｂ）を有するように、約０．９よりも小さい静摩擦係数および約０．７５よりも小さい動摩擦係数を得るために、有効量からコーティングの乾燥重量に基づき約１５％までの量の粘着防止添加剤；
（ｂ）当該フィルムが、１時間後に、５℃において少なくとも３０％の相対湿度に露呈した場合、実質的に清明な外観を示すように、有効量からコーティングの乾燥重量に基づき約１５％までの量の約２０までのＨＬＢ値を有する非イオン性曇り防止添加剤；および
（ｃ）任意に、有効量からコーティングの乾燥重量に基づき約０．５％までの量の約３〜約５ミクロンの平均粒子サイズを有する滑り防止添加剤；
を含有する。
【００１０】
本発明による好適フィルムは、１種または２種以上の下記性質を示すことができる：
１２０℃において１５ｐｓｉで２秒間にわたり測定した場合、少なくとも約４００ｇ／２５ｍｍの摩擦ヒートシール力（Ａ対Ｂ）；
４０℃において０．５ｐｓｉで１時間にわたり測定し、少なくとも約２５ｇ／２５ｍｍよりも小さい粘着力（Ａ対Ｂ）；および／または
３０℃またはそれ以上の温度に少なくとも３０分間にわたり先行露呈した後、２℃で少なくとも３０分間後に３０％またはそれ以上の相対湿度（ＲＨ）において実質的に清明な外観を示す。
【００１１】
本明細書に示されている粒子サイズは、例えばコールター（Ｃｏｕｌｔｅｒ）ＬＳ１００を用いる当業者に公知のいずれか適当な、好都合の方法により測定することができる。
本発明によるフィルムは良好な粘着防止性および曇り防止性を備えたＬＴＳＣが要求される包装用途、例えば乳製品および／またはサラダなどの生鮮食品用に適している。
【００１２】
ＬＴＳＣ
好適には、本発明によるフィルムに用いられるＬＴＳＣ（低温シール適性コーティング）は、実質的に塩素を含有していない。
好ましくは、このＬＴＳＣは、少なくとも１種の第一ポリマー先駆体および少なくとも１種の第二ポリマー先駆体から得られるＬＴＳＣコポリマー（１種または２種以上）を含有し、ここで、
（ｉ）第一ポリマー先駆体（１種または２種以上）は少なくとも１種のα，β−エチレン状不飽和カルボン酸および／または別種のその適当な誘導体、例えばアクリル酸および／またはメタアクリル酸を含有し、
（ｉｉ）第二ポリマー先駆体（１種または２種以上）は少なくとも１種のオレフィンポリマー先駆体を含有する。
【００１３】
さらに好ましくは、第一ポリマー先駆体（１種または２種以上）は、１種または２種以上のＣ1-4アルキル（メタ）アクリル酸から選択され、最も好ましくはアクリル酸、メタアクリル酸、マレイン酸、クロトン酸、イタコン酸、および／またはシトラコン酸および／またはその適当な混合物；例えばアクリル酸から選択される。
好ましくは、第一ポリマー先駆体（１種または２種以上）はコポリマーの重量に基づき約２％〜約３５％、さらに好ましくは約１０重量％〜約３５重量％、最も好ましくは約１０重量％〜約３０重量％、例えば１５重量％〜約２５重量％の量でＬＴＳＣコポリマー中に存在させる。
【００１４】
さらに好ましくは、第二ポリマー先駆体（１種または２種以上）は、エチレン；プロピレン；ブチレンおよび／またはその適当な混合物から選択される。
ＬＴＳＣコポリマー中に存在する第二ポリマー先駆体（１種または２種以上）はコポリマーの重量に基づき約６５％〜約９８％、さらに好ましくは約６５％〜約９５％、最も好ましくは約７０％〜約９０％、例えば７５％〜約８５％の量で存在させる。
本明細書で使用されているものとして、アクリル酸モノマーから誘導されるコポリマーは、ＥＡＡコポリマーで表わし、またメタアクリル酸モノマーから誘導されるコポリマーは、ＥＭＡコポリマーで表わす。ＥＡＡコポリマーはさらに好適である。
【００１５】
好ましくは、ＬＴＳＣコポリマーは分枝共重合体であり、さらに好ましくは約０．６〜約１、最も好ましくは約０．６〜約０．８５の分枝係数を有する。
好ましくは、ＬＴＳＣは約１０〜約１００、さらに好ましくは約２０〜約８０ｇ／１０分（１９０℃、２．１６ｋｇにおける）のメルトフローインデックスを有する。
好ましくは、ＬＴＳＣは約７５℃〜約９０℃の融点を有する。
好ましくは、ＬＴＳＣは約２５〜約７０Ｊ／ｇの結晶化度を有する。
好ましくは、ＬＴＳＣは約２〜約７の多分散度を有する。
【００１６】
ＬＴＳＣコポリマーは約２，０００〜約５０，０００ダルトン、好ましくは約４，０００〜約３０，０００ダルトン、最も好ましくは約２５，０００ダルトンよりも小さい平均分子量（Ｍｎ）を有することができる。
ＬＴＳＣコポリマーは約１３０，０００ダルトンよりも小さい重量平均分子量（Ｍｗ）を有することができる。
ＬＴＳＣはプライマーを用いて、またはプライマーを用いることなく、フィルム表面に適用することができる。
ＬＴＳＣコポリマーは水分散性であることができ、従って水などの水性媒質中の溶液、分散液および／またはエマルジョンとして得ることができる。
【００１７】
コポリマー上のカルボン酸基はいずれか適当な手段、好ましくはアンモニアにより、カルボン酸基の好ましくは約５０％〜約３００％、さらに好ましくは１５０％〜約２５０％の量のアンモニアにより中和させることができる（すなわち、過剰の塩基）。従って、一例として、このコポリマーは、例えば水性アンモニア溶液中で、そのアンモニウム塩として得ることもできる。このようなコポリマーを乾燥させると、アンモニアが分離され、イオン化した水感受性カルボキシレート基はカルボキシル基に変換される。
場合により、そこに存在するいずれかのカルボキシレート基の約２％〜約８０％、さらに好ましくは１０％〜約５０％（化学量論による）は、対向イオン、アルカリ金属カチオンおよび／またはアルカリ土類金属カチオン、さらに好ましくはナトリウム、カリウム、カルシウムおよび／またはアエンイオン、最も好ましくはナトリウムを含有する。
【００１８】
場合により、追加の成分を添加し、このような基の水抵抗性を改良することができ、例えば溶液または分散液は１種または２種以上のアルカリ金属および／またはアルカリ土類金属カチオン、好ましくはナトリウム、カリウム、リチウム、カルシウムおよび／またはアエンイオン、最も好ましくはナトリウムイオンを、例えばそれらの水酸化物の形態で含有することができる。このような金属イオンの量は、カルボキシル基を中和するのに充分な範囲、例えば約２％〜約８０％、好ましくはコポリマー上の総カルボキシレート基の約１０％〜約５０％の量であることができる。このような金属イオンの存在は多くの場合、最低シール温度などのコーティングに望まれる別の性質に許容できない劣化を生じさせることなく、コーティングに或る種の望ましい性質、例えば摩擦係数（ＣＯＦ）、熱間粘着性、および／または曇り度の改善をもたらすことが見出された。
【００１９】
ＬＴＳＣコポリマーがエチレン８０重量％およびアクリル酸２０重量％のＥＡＡコポリマーであり、また中和金属イオンが水酸化ナトリウムとして添加されるナトリウムイオンである場合、この水酸化ナトリウムの量はＥＡＡコポリマーの重量に基づき約０．３％〜約９％、好ましくは約１％〜約６％であることができる。そこに存在する重量パーセンテージを測定する目的の場合、エチレンコポリマー中のカルボキシレート基の全部がそれらの遊離カルボキシル（−ＣＯＯＨ）形態であるものと仮定する。
【００２０】
本発明によるフィルムに用いられる適当なＬＴＳＣ  ＥＡＡコポリマーの例には、商品名アクアシール（Ａｑｕａｓｅａｌ）（例えば、アクアシール［登録商品名］１２１１）としてＰａｒａｍｅｌｔから市販されているコポリマー、および商品名プリマコア（Ｐｒｉｍａｃｏｒ）［登録商品名］４９８３としてＭｉｃｈｅｌｍａｎから市販されているコポリマー、および／または本明細書の例で用いられているコポリマーが包含される。
【００２１】
粘着防止添加剤
本発明のＬＴＳＣの成分として用いられる粘着防止添加剤は、１種または２種以上の下記ワックスおよび／またはその混合物を包含する：カマウバ（ｃａｍａｕｂａ）および／または微結晶ワックス；天然ワックス、例えばパラフィンワックス、蜜蝋、および／またはモンタンワックス；および／または合成ワックス、例えば水素添加ヒマシ油、塩素化炭化水素ワックスおよび／または長鎖脂肪酸アミド化合物。
好適粘着防止添加剤は微粉砕ワックスであり、さらに好ましくはポリエチレンワックスの水性エマルジョン［例えば、商品名ウルトラルーベ（Ｕｌｔｒａｌｕｂｅ）ＭＤ２００３としてＫｅｉｍ−Ａｄｄｉｔｅｃから市販されている商品］；アクアシール（Ａｑｕａｓｅａｌ）［登録商品名］１２０５としてＰａｒａｍｅｌｔから市販されている商品；本明細書の例に用いられている商品；および／またはその混合物である。
【００２２】
ＬＴＳＣ中の粘着防止添加剤は、コーティングの乾燥重量に基づき約２％〜約１５％、好ましくは約５％〜約１２％、さらに好ましくは約８％〜約１２％の量で存在させることができる。
好適粘着防止添加剤は約０．１ミクロン〜約０．５ミクロンの平均粒子サイズを有する。
ＬＴＳＣ中に配合された場合、粘着防止添加剤は、例えばフィルムの滑り抵抗性および／または曇り防止性などの別の性質を示すこともできる。
【００２３】
曇り防止添加剤
好ましくは、曇り防止添加剤はコーティングの乾燥重量に基づき約０．１％〜約１０％の量で存在させることができる。
非イオン性曇り防止添加剤は約１４．５までのＨＬＢ値を有すると好ましい。
好ましくは、非イオン性曇り防止添加剤は約１０〜約２０、さらに好ましくは約１０〜約１４、最も好ましくは約１２．０〜約１４．０、例えば約１３．０のＨＬＢ値を有する。
好適曇り防止添加剤は、一級アルコールエトキシレート、二級アルコールエトキシレートおよび／またはノニルフェノールアルコールエトキシレートから選択される。
【００２４】
有利な曇り防止添加剤は１種または２種以上の式１で表わされる化合物を包含する：
Ｒ′Ｏ（ＣＨ2ＣＨ2Ｏ）nＨ
式１
式中、
ｎは６〜１０の整数を表わし（６および１０を包含する）；さらに有利には７〜９であり、最も有利には＝８であり；および
Ｒ′はＣ10-20炭化水素であり、さらに有利にはＣ10-1５炭化水素、最も有利には直鎖状Ｃ12-14アルキルである。
【００２５】
さらに好適な曇り防止添加剤は１種または２種以上の下記化合物および／またはその混合物を包含する：
2004533944.tif 000003
【００２６】
最も好適な曇り防止添加剤は、商品名ルテンゾール（Ｌｕｔｅｎｓｏｌ）（例えばルテンゾールＡ８）としてＢＡＳＦから市販されている化合物および／または本明細書の例で用いられている化合物である。
本明細書で用いられているものとして、「炭化水素基」（ｈｙｄｒｏｃａｒｂｏ  ｇｒｏｕｐ）の用語は、１個または２個以上の水素原子および１個または２個以上の炭素原子からなるいずれかの一価または多価の基を表わす。炭化水素基は１個または２個以上の下記基を包含することができる。ヒドロカルビル基は炭化水素基から水素原子を分離することによって生成される一価基（例えば、アルキル）を包含する。ヒドロカルビレン基は炭化水素から２個の水素原子を分離することによって生成される二価基を包含し、その遊離価は二重結合に加わらない（例えば、アルキレン）。
【００２７】
ヒドロカルビリデン基（ｈｙｄｒｏｃａｒｂｙｌｉｄｅｎｅ  ｇｒｏｕｐ）は炭化水素の同一炭素原子から２個の水素原子を分離することにより生成される二価基を包含し（“Ｒ2Ｃ＝”で表わされる）、その遊離価は二重結合に加わる（例えば、アルキリデン）。ヒドロカルビリジン基（ｈｙｄｒｏｃａｒｂｙｌｉｄｙｎｅ  ｇｒｏｕｐ）は炭化水素の同一炭素原子から３個の水素原子を分離することにより生成される３価の基を包含し（“ＲＣ≡”）、その遊離価は三重結合に加わる（例えば、アルキリジン）。炭化水素基は１個または２個以上の飽和基（例えば、アルキルにより表わされる）、１個または２個以上の不飽和二重結合および／または三重結合を有する１種または２種以上の基（例えば、それぞれアルケニルおよび／またはアルキニルで表わされる）および／または１個または２個以上の芳香族基（例えば、アリール）および／または同一分子内のその組合せを包含することができ、また指示されている場合、別種の官能性基で置換されていてもよい。
【００２８】
フィルム表面−Ａ面
そこにＬＴＳＣが被覆されているフィルムの表面（Ａ面）は、ＬＴＳＣに対する接着力を増加させるために適当に処理すると好ましく、好ましくは火焔処理および／またはコロナ放電処理および／または例えばポリエチレンイミンを含有する適当なプライマーコーティングにより処理すると好ましい。
【００２９】
フィルム表面−Ｂ面
ＬＴＳＣに対し裏側であって、低温でそこにシールされるフィルム表面（Ｂ面）は、オレフィンポリマーを含有し、当該フィルムの露出表面を形成する（場合により、裏打ちの中心層上の表皮層を形成する）。このオレフィンポリマーは主要量（好ましくは、約５０重量％以上）のオレフィンを含有することができ、従って、少なくとも５０％のオレフィンポリマー先駆体またはオレフィンポリマー先駆体から得られるホモポリマーから得られるコポリマーであることができる。
さらに好ましくは、オレフィンポリマーは少なくとも７０％、最も好ましくは少なくとも８０％のオレフィンポリマー先駆体から得られる。
【００３０】
好ましくは、Ｂ面のポリオレフィンポリマーは、エチレン、プロピレンおよび／またはブチレンを包含するモノマー（１種または２種以上）から得られるホモポリマーまたはコポリマーである。
好ましくは、Ｂ面のポリオレフィンポリマーは、Ａ面のＬＴＳＣコポリマーの第二ポリマー先駆体として、同一ポリマー先駆体から得られる。
表皮層ポリマーがコポリマーである場合、好ましくは各非オレフィンポリマー先駆体の構成割合はコポリマーの約１０重量％よりも多くなく、総量で４５％を構成する。
【００３１】
ＬＴＳＣがＥＥＡコポリマーを含有する場合、Ｂ面の表皮層ポリマーは、ＥＥＡ、ＥＶＡ（５％よりも多くない酸を含有する）、ＥＶＯＨ、エチレンおよび／またはポリエチレンから選択されるポリマー先駆体を含有する。
所望のシール適性を得るために、このポリオレフィンポリマーはＡ面のＬＴＳＣコポリマーの第二ポリマー先駆体と適合していると好ましい。従って、さらに好ましくは、Ｂ面の表皮層の主要オレフィンポリマー先駆体はＡ面のＬＴＳＣコポリマーの第二ポリマー先駆体と同一である。
【００３２】
さらに好適なオレフィンポリマーはエチレン、プロピレンまたはブチレンモノマーから得られるホモポリマーである。一例として、適当なポリオレフィンは商品名スタンデュレックス（Ｓｔａｎｄｕｌｅｘ）４０５ＦとしてＤＳＭから市販されており、下記性質を有するポリエチレンである：１２５℃で溶融から結晶化する；△Ｈ＝１６５Ｊ／ｇ、２０℃／分で１０５℃まで冷却できる、△Ｈ＝１５０Ｊ／ｇ；密度０．９３６ｇ；ＡＳＴＭ  Ｄ１２３８に記載のとおりに測定したメルトフローインデックス（ＭＦＩ）４．４ｇ／（１０分）。
フィルムのシール可能な面であるＢ表面は、上記に詳述した所望の性質を示すかぎり、いずれか適当な方法によってそこに適用するか、またはそこに形成することができる。従って、一例として、この表面は同時押出、水性または溶媒コーティングからの被覆および／または積層により形成することができる。
【００３３】
任意のＬＴＳＣ成分（１種または２種以上）−滑り防止剤
ＬＴＳＣはまた、任意の成分（１種または２種以上）として、滑り剤として有用な特定の材料、例えば１種または２種以上の下記無機材料をさらに含有することができる：コロイド状シリカ、無定形シリカ、炭酸カルシウム、ケイ酸カルシウム、珪藻土、ベントナイトおよび／または微粉砕クレイ。無定形シリカは、より小さい粒子から凝集した粒子を包含し、好ましくは約２ミクロン〜約９ミクロン、さらに好ましくは約３ミクロン〜約５ミクロンの平均粒子サイズを有する。
滑り防止剤は、コーティングの重量に基づき約０．１％〜約０．５％、好ましくは約０．１％〜約０．２％の量でＬＴＳＣ中に存在させることができる。
【００３４】
その他任意のＬＴＳＣ成分
ＬＴＳＣ中に含有させることができる他の添加剤は下記成分を包含する：
コーティングの重量に基づき約２％までの量で存在させることができる別種の粒状材料、例えばタルク；
コーティングの重量に基づき約２０％までの量で存在させることができる架橋剤、例えばメラミンホルムアルデヒド樹脂；
高軟化点ポリマー、例えばポリメタアクリレート（ＰＭＡ）、ポリビニルクロライド（ＰＶＣ）、ポリビニリデンクロライド（ＰＶｄＣ）などの粘着防止剤；ＰＭＡは塩素を含有していないことから好適である；および／または
有効量で存在させることができる抗菌剤（１種または２種以上）。
【００３５】
フィルム構造の別の態様
本発明によるフィルムは、中心層および第一および第二露出表面のどちらか、または両方を形成する面上に第一および／または第二ポリマー表皮層を備えていることができる。一例として、本発明によるフィルムは、好ましくはフィルムの総厚に基づき約８０％〜約９０％の厚さの延伸ポリプロピレンホモポリマー（ＯＰＰ）中心層およびその一面または両面上のフィルムの総厚に基づき約１％〜約１０％の厚さの表皮層（１枚または２枚）を有する二軸延伸フィルム基板を包含することができる。本発明によるフィルムはいずれか適当な厚さ、例えば約１０ミクロン〜約５０ミクロンの厚さを有することができる。
【００３６】
中心層
本発明によるフィルムの中心層のポリマーは一般に、当該フィルムに必要または望ましいと考えられる機械的性質を有する。かなりの場合、このようなポリマーは、例えば少なくとも約１２５℃、例えば約１９０℃までの融点および比較的高い結晶化度を有するポリオレフィンである。中心層を構成する特に望ましいポリオレフィンは、例えば約９３％〜９９％がアイソタクティックであり、また約７０〜８０％の結晶化度および例えば約１４５℃またはそれ以上、例えば約１６７℃までの融点を有するアイソタクティックポリプロピレンホモポリマーである。本発明によるフィルムの中心層に適する別種の望ましいポリマーは高密度ポリエチレン（ＨＤＰＥ）であり、このポリマーは、例えば約０．９５２〜０．９６２ｇ／ｃｃの密度、例えば約１３０℃〜１４８℃の融点、および実質的度合いの結晶化度を有する実質的に線状のポリマーである。
【００３７】
フィルムの別の態様
本発明によるフィルムは多くの層を包含することができ、その１枚または２枚以上は同時押出および／または二軸延伸によって形成することができる。
何らかの目的で、中心層および１枚または２枚の隣接する表皮層を備えたポリマー基板を同時押出ではなく、流延フィルムまたはチルロール（ｃｈｉｌｌ  ｒｏｌｌ）押出法によって形成することが望ましい場合もある。この場合、最終ポリマー基板は基本的に、無延伸であり、また最終フィルムは一般に、基板フィルムよりも堅くないものでなければならず、この場合の基板は同時押出法および延伸法によって生成される。
【００３８】
後続の金属、プライマーまたはポリマーフィルム形成性コーティングを本発明によるフィルムの表面に適用する以前に、このようなコーティングを受け入れる表面を処理し、これらのコーティングがフィルムに強力に接着し、このようなフィルムの剥離またはフィルムからの分離の可能性を確実に減少させることができる。このような処理は当技術で公知であり、フィルム塩素化（すなわち、フィルムを気体状塩素にさらす）、クロム酸などの酸化剤による処理、熱風または蒸気処理、火焔処理および／またはコロナ放電処理などの技術を包含する。火焔またはコロナ放電処理は好適である。
【００３９】
ＬＴＳＣはいずれか適当な方法により、例えばグラビアコーティング、ロールコーティング、浸漬および／または噴霧によってポリマーフィルムの表面上に適用する。過剰量の溶液はいずれか適当な手段、例えばスキージーロール（ｓｑｕｅｅｚｅ  ｒｏｌｌ）および／またはドクターナイフによって除去することができる。これらのコーティングは乾燥後に当該フィルム上に約０．２ｇ／ｍ2〜約１ｇ／ｍ2の滑らかで均一に分布した層を形成するのに充分な量で適用することができる。一般に、適用されたＬＴＳＣの厚さは、基板ポリマーフィルムに望ましい特性を付与するのに充分な厚さである。
【００４０】
一旦、フィルムに適用されたコーティングは熱風、照射熱またはいずれか別の適当な手段により実質的に乾燥させる。これにより、例えば包装フィルムとして有用な非水溶性で接着性の光沢のあるコーティングフィルム生成物が得られる。
所望により、フィルムの引裂強度、加工性、強度の増加、印刷パターンの保護および／または保護的シールなどの機械的性質を改良する目的で、もう一枚のフィルム（積層フィルム）を本発明によるフィルムの表面に結合させ、Ｂ面を形成することができる。この積層フィルムは、印刷パターンがシール可能コーティングに適用された後、またはこのような印刷パターンの無存在下に、フィルムの無コーティング面（Ｂ面）に結合させることができ、またはこのような積層フィルムはいずれのシール可能コーティングを備えていない表面に結合させることができる。
【００４１】
このような積層フィルムは、例えば優れた機械的性質を有するポリマー（例えば、高密度ポリエチレン（ＨＤＰＥ）および／またはアイソタクティックポリエチレンホモポリマーなど）を包含することができ、この積層フィルムは積層するポリマー（例えば、低密度ポリエチレン（ＬＤＰＥ））よりも低い融点を有する接着性溶融ポリマーを用いてフィルムに結合させる。別法として、この積層フィルムは優れた機械的性質を有するポリマーの主要層および低溶融温度を有するポリマーの少割合層を包含することができる。しかしながら、どちらの場合も、これらのフィルムは、特定の低温においてＬＴＳＣのＡ面に対しヒートシール可能であるのに充分の性質を有していなければならない。従って、積層フィルム中の少割合層は、当該少割合層を積層されるフィルムの所望の表面に対し粘着性にするのに充分に高い温度において処理することによって得ることができる。前記結合の達成に必要な方法および装置は当業者にとって周知である。
【００４２】
本明細書に記載の図面は、本発明によるフィルムの性質を従来技術のフィルムと比較して示すものである。
図１は、曇り防止剤としてルテンゾール（Ｌｕｔｅｎｓｏｌ）ＡＢを５％の量で用いた本発明によるフィルム（例１）の曇り防止性を、曇り防止剤としてアニオン性エムピコル（Ｅｍｐｉｃｏｌ）ＣＢＪＳを用いた従来技術のフィルム（比較Ａ）と比較して示しており、本明細書の表１のデータに対応する。
図２は、本発明によるフィルム（例３）の曇り防止性を、登録商品名ＲＫ３０としてＵＣＢから入手することができる従来技術のフィルムと比較して示しており、本明細書の表２Ｃのデータに対応する。
【００４３】
図３〜５は、本発明による種々のフィルムおよび従来技術のフィルムのシール特性を比較して示しており、本明細書の表３〜５にそれぞれ対応する。
図６は、ＬＴＳＣの第二ポリマー成分としてポリエチレン（ＰＥ）を含有する本明細書に記載の好適ＬＴＳＣコーティングをＡ面として用いる種々のフィルムのＡ対Ｂシール力をそれぞれ示している。すなわち、図６は、Ｂ面のポリオレフィンがＡ面に存在するＬＴＳＣの第二ポリマーと適合していない場合の効果を示しており、Ｂ面がアクリル酸（標識したアクリル）、ポリビニリデン（標識したＰＶｄＣ）、ポリエチレン／ポリプロピレンランダムコポリマー（標識したＰＥ／ＰＰ）またはポリエチレン／ポリプロピレン／ポリブチレンランダムコポリマー（標識したＰＥ／ＰＰ／ＰＢ）のコーティングを備えている場合、シール適性は貧弱であるが、ポリエチレン（標識したＰＥ）のＢ面に対するシール適性は良好であることを示している。
本発明のその他の特徴は特許請求の範囲に示されている。
【発明を実施するための最良の形態】
【００４４】
本発明によるフィルムをここで、非制限的例により説明する。
当業者に周知であり、および／または慣用で標準的試験方法を、本発明によるフィルムの評価に使用した：フィルムの常温曇り性およびその他の性質を測定する。これらの結果を、本発明によるフィルムが改良された性質を示すことを示す下記結果の項に開示する。
【００４５】
例に記載のとおりに被覆されたフィルムは、下記のとおりに製造されたＢＯＰＰフィルムであった。中心層ポリマーとして、アイソタクティックプロピレンホモポリマーを、また表皮層ポリマーとして、プロピレン、エチレンおよびブチレンターポリマーを三チャンネル中空ダイから同時押出し、そのどちらかの表面に中心層および表皮層を有するポリプロピレンフィルムを形成した。管内部をマンドレル上に通すことによって生成したポリプロピレン管を冷却させ、次いでマンドレル周囲を水浴に通すことによって外部から冷却させ、延伸温度まで加熱し、内部気体圧力によって膨張させ、次いでここに供給される速度よりも速い速度で膨張域から取り出した。これにより管は、押出方向およびこの方向を横切る方向の両方に、その元の寸法の７倍に延伸される。延伸された管状フィルムを次いで、切り開き、平坦なフィルムを生成させ、次いでＧＢ−Ａ−１１２４８８６に記載の種類の艶消し表面を有するローラー型熱硬化装置上で１２０℃の温度において熱硬化させ、本明細書の例で基板として使用するのに適するＢＯＰＰフィルムを形成した。
【００４６】
上記のとおりに製造された熱硬化したＢＯＰＰフィルムにコーティングを施す前に、フィルムの全幅を横切って伸びている単一アルミニウム棒状電極によりフィルム放電処理し、次いで２ａｍｐｓで操作されているシャーマン（Ｓｈｅｒｍａｎ）ＧＴ６０、６キロワット、ソリドステートコロナ処理機に連結した。被覆しようとするフィルムの表面（１面または２面）に慣用の方法で下塗り処理を施し、次いで本明細書の例に記載のコーティングをコーティングヘッドからフィルムウエブ上に直接施用した。
【００４７】
ここで、或るフィルムの曇り防止性を、指定の標準に対する常習的試験において裸眼で評価した。フィルム外観は、１〜５の段階的スケールで下記定義のとおりに評価した。これらの評価基準は本明細書で表および図面に示されている。
「１」は、非常に貧弱な曇り防止性能を表わし、この場合、小型霧状滴の不透明な層が見出され、視界ゼロおよびフィルム全体を通過する貧弱な光透過性を伴う；
「２」は、貧弱な性能を表わし、この場合、不透明層または大型滴の透明層を伴い、また視界ゼロおよびフィルム全体を通過する貧弱な光透過性を示す；
「３」は、貧弱な性能を表わし、この場合、フィルム上に見出され、フィルムから滴下する大型の透明滴の完全層、貧弱な視界、レンズ効果が見出される；
「４」は、良好な性能を表わし、この場合、フィルム上に無作為に散乱しているか、または大型の透明滴を伴い、フィルム上に水の連続層が見出される；および
「５」は、優秀な性能を表わし、この場合、フィルムは完全に透明であって、目に見える水の存在兆候のないガラス状外観を示す。
【００４８】
例１および比較例Ａ（比較Ａ）
（曇り防止剤の比較）
本発明によるフィルム（例１）および比較例Ａ（比較Ａ）のフィルムを、同一ＬＴＳＣを用いるが、相違する曇り防止剤を使用して製造し、本発明によるフィルムの改良された性質を示す。別種の曇り防止剤に対してその構造が類似していることから、比較Ａにはアニオン性界面活性剤エンプルコール（Ｅｍｐｌｃｏｌ）ＣＢＪＳを選択し、ここで試験した。
【００４９】
2004533944.tif 000004
【００５０】
例１の場合、使用された曇り防止剤は、登録商品名ルテンゾール（Ｌｕｔｅｎｓｏｌ）Ａ８としてＢＡＳＦから市販されている非イオン性添加剤であった。比較Ａの場合、使用された曇り防止剤は、登録商品名エンプルコール（Ｅｍｐｌｃｏｌ）ＣＢＪＳとして市販されているアニオン性添加剤であった。
各フィルムは、５℃において慣用の方法で曇り防止性能について試験した。キャビネット温度は３℃〜７℃で上下する５℃に設定した。曇り防止結果を図１および下記表１に示す。
【００５１】
2004533944.tif 000005
【００５２】
これらの結果は、イオン性エンプルコールＣＢＪＳを５％乾燥添加してさえもコーティングに対し適度の曇り防止性は付与されないことを示している。比較Ａは１週間よりも長い期間にわたり霧がかかった状態のままであった。この霧状層は非常に細かい水滴からなるものであった。これに対し、曇り防止剤としてルテンゾールを用いた例１は、アニオン性曇り防止剤を用いた従来技術の比較Ａに比較し、改良された性能を示した。
【００５３】
本発明によるフィルムの曇り防止性をまた、別種のアニオン性曇り防止剤（例えば、登録商品名ドーファックス（Ｄｏｗｆａｘ）２Ａ１として市販されているナトリウムドデシルジフェニルオキサイドジスルホネートおよび登録商品名アリラン（Ａｒｙｌａｎ）Ｓとして市販されている直鎖状ドデシルベンゼンスルホン酸）および別種のカチオン性曇り防止剤を用いる以外は、同一のフィルムと比較して試験した。類似の結果が得られ、本発明によるフィルムにおける非イオン性曇り防止剤の改良された曇り防止性能が示された。
【００５４】
例２および比較例Ｂ（比較Ｂ）
（冷−温サイクル）
各フィルムの１枚以上の試料を、下記（ｉ）〜（ｉｉｉ）の連続工程で記載のとおりに試験した。被験フィルムは、下記のとおりであった。
比較Ｂは、登録商品名ＦＦＡ３０としてＵＣＢ  Ｆｉｌｍｓから入手することができる慣用のＢＯＰＰフィルムであり、このフィルムは一面上に慣用の塩素を含有していないＬＴＳＣ（これは商品名アクアシール（Ａｑｕａｓｅａｌ）１２１１として市販されており、その中に曇り防止剤は含有していない）を有し、また他の一面上に慣用のアクリルコーティングを有する。
例２は一面上に比較Ｂと同一のＬＴＳＣを有し、またコロナ処理されているが、他の一面上にはコーティングを有していない。このＬＴＳＣはまた、曇り防止剤として、ＢＡＳＦからのルテンゾールを５％の量で含有する。
【００５５】
工程（ｉ）
最初に、フィルムを２℃に２時間にわたり保持した。１枚以上の試料を試験し、例２の試料の全部が２時間後に清明になった。比較Ｂの試料の中で、この時間の間にいずれかの改良を示したものはなかった−全部が劣悪に曇っていた。
工程（ｉｉ）
工程（ｉ）後、フィルムは室温で３時間にわたり保持した。この３時間の終了時点で、比較Ｂ試料の全部の外観は劣悪であった。水滴が全体に展開し、また外観はつぎはぎ状であった。
工程（ｉｉｉ）
工程（ｉｉｉ）後、フィルムを２℃に戻し、上記のとおりに曇り防止性についてさらに試験した。フィルム外観を下記表２で分類した。
【００５６】
2004533944.tif 000006
【００５７】
例３および比較例Ｃ（比較Ｃ）
（粘着防止性能）
以下で試験したフィルムは下記のとおりであった。
比較Ｃは、登録商品名ＦＦＡ３０としてＵＣＢ  Ｆｉｌｍｓから入手することができる慣用のＢＯＰＰフィルムであり、このフィルムは一面上に慣用のＬＴＳＣを有し、また他の一面はコーティングされていない。
例３は、一面上に比較Ｃと同一であるが、曇り防止剤としてＢＡＳＦからのルテンゾールを５％の量でさらに含有するＬＴＳＣを有し、また他の一面上にはコーティングを有していない。
【００５８】
これらのフィルムを、フィルムリールの芯の部分においてフィルムにより示される圧力を模擬するために、１３５ｐｓｉまでの圧力で加圧し、その粘着性を測定することによって評価した。
結果
曇り度
フィルムの広角曇り度（ｗｉｄｅ  ａｎｇｌｅ  ｈａｚｅ）（ＷＡＨ）および狭角曇り度（ｎａｒｒｏｗ  ａｎｇｌｅ  ｈａｚｅ）（ＮＡＨ）を慣用の方法および慣用の装置で測定し、許容限界内であることが見出された（下記表２Ｂ参照）。
【００５９】
2004533944.tif 000007
【００６０】
曇り防止性能
本発明によるフィルムは常温霧試験（ｃｏｌｄ  ｆｏｇ  ｔｅｓｔ）において良好な曇り防止性能を示した。その外観は改良され、６時間後、４／５レベルに達し、継続した。また現存のフィルム（登録商品名ＲＫ３０としてＵＣＢから入手することができる）に比較し、良好な曇り防止性能を有する。下記表２Ｃおよび図２参照。
【００６１】
2004533944.tif 000008
【００６２】
シール適性
慣用のＬＴＳＣに曇り防止剤を添加すると、シール閾値（ｓｅａｌ  ｔｈｒｅｓｈｏｌｄ）は約１０℃まで高められたが、１３０℃におけるシール力は影響を受けなかった。１５ｐｓｉ／０．５秒、１５ｐｓｉ／２秒および６０ｐｓｉ／０．４５秒において、セラー（Ｔｈｅｌｌｅｒ）のシール曲線を作成した。これらのシール曲線は図３〜６に示されている。
粘着性
初期粘着力は７０ｇ／２５ｍｍ〜８０ｇ／２５ｍｍ付近であった。これらの結果は図面に示されている。粘着力を検査するために、１週間後にリールに再度巻き付けた。ＰＥ表皮層に５００ｐｐｍのシリカを含有する例３では、問題はなく、４５０ｍ／分で良好に走行した。
【００６３】
2004533944.tif 000009
【００６４】
2004533944.tif 000010
【００６５】
2004533944.tif 000011
【００６６】
これらの結果は、本発明によるフィルム（例３）は、初期粘着力は大きいけれども、被覆されたリール上で粘着問題を有していないことを示している。例３のフィルムは、コーティング後の１週間において、４５０ｍ／分でいずれの問題も伴うことなく再度巻き付けられた。ＬＴＳＣ閾値温度は、粘着防止剤の添加によって約１０℃まで高められたが、残りの物性は優れた曇り防止性および良好なＡ／Ｂシールを伴い充分である。例３のフィルムは、広いシール可能温度範囲を有しており、また粉末石鹸などの夾雑物の通過を封じることが証明される。
【００６７】
例４
前記のとおりに、受容されるシール適性および許容されるか、または仕様よりも良好な曇り防止性を備えたフィルムを形成した。このコーティングは、ＬＴＳＣのラテックスから形成し、許容される粘着力を備えたフィルムを得た。使用されたフィルム基板は、ＢＯＰＰの２７ミクロン厚さの硬いフィルムであって、一面にポリエチレン表皮層ポリマーを有し、また他の一面は放電処理されていた。このＬＴＳＣ／曇り防止コーティングは、表皮層ではない面に施用した。
被検フィルムは下記のとおりであった。
比較Ｄは、登録商品名ＦＦＡ３０としてＵＣＢから入手できる慣用のＢＯＰＰフィルムであり、例４は、一面に比較Ｄと同一のＬＴＳＣを有するが、このＬＴＳＣがＢＡＳＦからの曇り防止剤ルテンゾールを５％の量で含有している。
【００６８】
結果
比較Ｄおよび例４の粘着力および摩擦係数（ＣｏＦ）結果を下記に示す。これらの数値は、フィルム形成後に直ちに慣用の装置において慣用の方法で測定した。
2004533944.tif 000012
【００６９】
比較Ｄの場合、粘着力は例４よりも格別に高く、またその動的ＣｏＦは両方のフィルムについて許容限界内にあった。
【図面の簡単な説明】
【００７０】
【図１】曇り防止剤としてルテンゾール（Ｌｕｔｅｎｓｏｌ）ＡＢを５％の量で用いた本発明によるフィルムの曇り防止性（例１）を、曇り防止剤としてアニオン性エムピコル（Ｅｍｐｉｃｏｌ）ＣＢＪＳを用いた従来技術のフィルム（比較Ａ）と比較して示すグラフ（表１）。
【図２】本発明によるフィルムの曇り防止性を、登録商品名ＲＫ３０としてＵＣＢから入手することができる従来技術のフィルムと比較して示すグラフ（表２Ｃ）。
【図３】本発明による種々のフィルムおよび従来技術のフィルムのシール特性を比較して示すグラフ（表３）。
【図４】本発明による種々のフィルムおよび従来技術のフィルムのシール特性を比較して示すグラフ（表４）。
【図５】本発明による種々のフィルムおよび従来技術のフィルムのシール特性を比較して示すグラフ（表５）。
【図６】ＬＴＳＣの第二ポリマー成分としてポリエチレン（ＰＥ）を含有する本明細書に記載の好適ＬＴＳＣコーティングをＡ面として用いる種々のフィルムの各Ａ対Ｂシール力を示すグラフ。
【図１】
2004533944.tif 000014
【図２】
2004533944.tif 000015
【図３】
2004533944.tif 000016
【図４】
2004533944.tif 000017
【図５】
2004533944.tif 000018
【図６】
2004533944.tif 000019
【国際公開パンフレット】
2004533944.tif 000020
2004533944.tif 000021
2004533944.tif 000022
2004533944.tif 000023
2004533944.tif 000024
2004533944.tif 000025
2004533944.tif 000026
2004533944.tif 000027
2004533944.tif 000028
2004533944.tif 000029
2004533944.tif 000030
2004533944.tif 000031
2004533944.tif 000032
2004533944.tif 000033
2004533944.tif 000034
2004533944.tif 000035
2004533944.tif 000036
2004533944.tif 000037
2004533944.tif 000038
2004533944.tif 000039
2004533944.tif 000040
2004533944.tif 000041
2004533944.tif 000042
2004533944.tif 000043
【国際調査報告】
2004533944.tif 000044
2004533944.tif 000045
2004533944.tif 000046